"活性成分基準で10~45部の液状カチオン性澱粉に対して、活性成分基準で90~55部のポリビニルアミンの比率のポリビニルアミン及び液状カチオン性澱粉を含む安定な水性の組成物であって、前記ポリビニルアミン及び液状カチオン性澱粉の活性成分の合計が、前記組成物の全固形分の少なくとも40質量を構成する、組成物。前記ポリビニルアミンが、ビニルアミンホモポリマー、完全又は部分的に加水分解されたポリビニルホルムアミド、ビニルアミンコポリマー、ビニルアミンターポリマー、及び重合後化学的に変性されたビニルアミン含有ポリマーから成る群から選択されるビニルアミンポリマーを含む、請求項1に記載の組成物。前記ポリビニルアミンが、完全又は部分的に加水分解されたポリビニルホルムアミドを含む、請求項2に記載の組成物。前記ポリビニルアミンが、ビニルアミンホモポリマーを含む、請求項2に記載の組成物。前記液状澱粉が、ワキシーメイズ由来の液状カチオン性澱粉である、請求項1に記載の組成物。前記液状澱粉が、3-クロロ-2-ヒドロキシプロピルトリメチルアンモニウムクロリドを用いてカチオン化変性されたワキシーメイズ澱粉から調製された液状カチオン性澱粉である、請求項1に記載の組成物。前記液状カチオン性澱粉が、約0.01~2.5の範囲の窒素含有量を有する、請求項5に記載の組成物。前記液状澱粉の固形分量が、15~35の範囲である、請求項5に記載の組成物。前記液状澱粉の固形分量が、20~30の範囲である、請求項5に記載の組成物。前記液状澱粉の粘度が、2,000~20,000cpsの範囲である、請求項5に記載の組成物。前記ポリビニルアミンが、ビニルアミンホモポリマー及び完全又は部分的に加水分解されたポリビニルホルムアミドから成る群から選択されるビニルアミンポリマーであり、前記液状澱粉が、ワキシーメイズ由来の液状カチオン性澱粉である、請求項1に記載の組成物。前記ポリビニルアミンが、活性成分基準でブレンド物の60~80部を構成し、前記液状カチオン性澱粉が、活性成分基準でブレンド物の20~40部を構成する、請求項1に記載の組成物。前記ポリビニルアミンが、活性成分基準でブレンド物の65~80部を構成し、前記液状カチオン性澱粉が、活性成分基準でブレンド物の20~35部を構成する、請求項1に記載の組成物。前記ポリビニルアミンが、活性成分基準でブレンド物の70~80部を構成し、前記液状カチオン性澱粉が、活性成分基準でブレンド物の20~30部を構成する、請求項1に記載の組成物。液状カチオン性澱粉及びポリビニルアミンの活性成分基準の合計が、前記組成物の全固形分の少なくとも50質量を構成する、請求項1に記載の組成物。請求項1の組成物を、完成品の乾燥紙又は板紙の質量基準で、0.02~0.5質量の範囲の活性成分の量でパルプスラリーに添加する、紙又は板紙製品の製造方法。前記活性成分の量が0.15~0.5の範囲である、請求項16に記載の製造方法。製紙スラリーに前記組成物を添加する請求項16に記載の製造方法において、前記製紙スラリーが、さらにカチオン性、アニオン性、又は両性のポリアクリルアミド、ポリアクリル酸、アクリルアミド及びアクリル酸のコポリマー、カルボキシメチルセルロース;架橋されたポリアミドアミン、ポリジアリルジメチルアンモニウムクロリド、ポリアミン;重合体のアルデヒド官能性化合物、グリオキシル化ポリアクリルアミド、アルデヒドセルロース、アルデヒド官能性多糖類、多糖類、ミョウバン、クレイ、タルク、二酸化チタン、炭酸カルシウム、顔料、着色剤、ロジン、サイズ剤、並びに酵素から成る群から選択される他の製紙用添加剤を含む、製造方法。前記他の製紙用添加剤が、アニオン性多糖類、カチオン性多糖類、及びそれらの組み合わせから成る群から選択される、請求項16に記載の製造方法。前記他の製紙用添加剤が、グリオキシル化多糖類を含む、請求項16に記載の製造方法。より低いコストで、より環境にやさしいポリビニルアミンベースの製紙用の乾燥強度増強製品を開発する要望は依然としてある。その製品は、リサイクルライナーボード及び他の紙製品のための乾燥強度増強樹脂及び濾水性補助剤として、活性成分に基づく質量基準で、ポリビニルアミンと同等以上でなくてはならない。本発明者らは、驚くべきことに、澱粉に対するポリビニルアミンが一定比率のポリビニルアミンと液状カチオン性澱粉との組成物が、製紙用途における相乗的な効果を示し、同じ活性成分に基づく質量で、ポリビニルアミン単独に比べて向上した乾燥強度及び濾水特性を示す。それは、使用におけるコストを20低減させる。そのブレンド物は安定であり、保管中に澱粉の劣化に苦しむことはない。本発明は、高固形分及び高粘度の液状カチオン性澱粉と、ポリビニルアミンとの水性のブレンド物を含む組成物を提供する。その組成物は、乾燥強度増強剤として使用して、板紙製品に非常に向上した乾燥強度特性をもたらすことができる。そのブレンド物は、リサイクル繊維パルプの濾水性の向上と、機械生産性の向上をもたらすためにも使用され得る。本発明のブレンド物による処理は、材料のトータルコストを低減できる。さらに、単独で使用されたポリビニルアミンよりも、より低い湿潤強度の発現を示す。より低い湿潤強度の製品は、より容易に再パルプ化され得る。本発明の液状カチオン性澱粉及びポリビニルアミンのブレンド組成物は、活性ポリマー基準で90~55質量のポリビニルアミン製品に対して、10~45質量の比率の液状カチオン性澱粉を含む。好適なブレンド物は、活性ポリマー基準で60~85質量のポリビニルアミンに対して、活性澱粉基準で約15~40質量の比率の液状カチオン性澱粉を含む。最も好適なブレンド物は、活性ポリマー基準で70~80質量のポリビニルアミンに対して、活性澱粉基準で20~30質量の比率の液状カチオン性澱粉を含む。そのブレンド組成物は、製紙における相乗効果を示し、向上した特性をもたらす。好適なポリビニルアミンホモポリマーは、ポリビニルホルムアミドを完全に加水分解した製品である、Hercobond登録商標6363HerculesIncorporated社製、ウィルミントン、デラウェア州、米国、及びポリビニルホルムアミドを50加水分解した製品である、Hercobond登録商標6350HerculesIncorporated社製、ウィルミントン、デラウェア州、米国である。これらの製品は、現在、製紙工業において、紙の乾燥強度及び湿潤強度の向上、歩留性及び濾水性、固着による有害物質の沈着の制御、OBAOpticalBrigteningAgent促進のためのコーティング色彩添加剤、及び保水性のためのレオロジー調整剤として使用されている本発明の一実施形態において、使用されるポリビニルアミン類のポリマー水溶液は、5~30質量の範囲の活性ポリマーを有し、好ましくは10~15質量の範囲の活性ポリマーを有する。液状カチオン性澱粉は、本発明で使用される。本発明で使用されるカチオン性澱粉は、酵素的に加水分解されていない。これらの液状カチオン性澱粉は、一般的に、向上した濾水性及び乾燥性をもたらすことによって、紙強度の向上、繊維の代替、並びに基本重量及び精製の低減を含む様々な用途のための製紙用添加剤として使用される。カチオン性澱粉の例は、NationalStarchNationalStarch社製、ブリッジウォーター、ニュージャージー州、米国のRedibond登録商標5000シリーズの液状カチオン性澱粉、AEStaleyTateLylePLC社製、ロンドン、英国のStalok登録商標280、RoquetteRoquette社製、LestremCedex、フランスのVector登録商標SC20157、及びDynaSol登録商標300シリーズのカチオン性澱粉製品InternationalAdditiveConceptsInc.社製、シャーロット、ノースカロライナ州、米国である。本発明の一態様において、液状澱粉製品のカチオン性部分は、一般的に、3-クロロ-2-ヒドロキシプロピルトリメチルアンモニウムクロリドから化学変性によって得られ、その液状カチオン性澱粉製品の窒素含有量は、0.1~2.0の範囲をとることができる。カチオン性澱粉は、エピクロロヒドリン等の化学的架橋試薬で処理することにより、さらに制御されてもよい。液状澱粉は、好ましくは、30までの高い固形分を有し、アルカリ性又は酸性のpHでの保管において安定である。液状澱粉の固形分量は、好ましくは、10~40の範囲内であり、より好ましくは、15~35の範囲内であり、最も好ましくは、20~30の範囲内である。液状澱粉の固形分量は、質量で、澱粉の活性成分量と等しい。液状澱粉の粘度は、好ましくは、1,000~30,000cpsの範囲内であり、好ましくは、2,000~20,000cpsの範囲内であり、より好ましくは、2,000~15,000cpsの範囲内であり、最も好ましくは、3,000~12,000cpsの範囲内である。製紙工業において、安価な乾燥強度増強剤としてのカチオン性澱粉の使用は知られているが、これらの液状カチオン性澱粉製品は、濾水性及び紙製品上での繊維の歩留性の向上において、効果的ではない。澱粉製品は、例えば、Hercobond登録商標6363及びHercobond登録商標6350等のポリビニルアミン製品に比べて、リサイクルパルプの濾水性の向上の点で、効果的ではない。液状カチオン性澱粉とポリビニルアミンとの適当な混合比でのブレンド組成物は、相乗効果を示し、リサイクルライナーボード製品の乾燥強度特性を向上させる。このブレンド組成物は、同じ活性成分基準で、Hercobond登録商標6363及びHercobond登録商標6350に比べて、高い歩留性及び濾水性効果も有する。ポリビニルアミン製品に比べて液状カチオン性澱粉のコストは非常に低いので、本発明のブレンド製品は、使用におけるコストの観点で、経済的な利益の有利な点を有する。加えて、澱粉は、再生可能な資源に由来しているので、環境にやさしい選択である。本発明は、活性成分基準で10~45部の液状カチオン性澱粉に対して、活性成分基準で90~55部のポリビニルアミンの比率で、ポリビニルアミンと液状カチオン性澱粉とを含む安定な水性の組成物を提供し、その液状カチオン性澱粉とポリビニルアミンとの活性成分の合計は、その組成物の全固形分の少なくとも40質量を構成する。本発明の一実施形態において、液状カチオン性澱粉とポリビニルアミンとの活性成分の合計は、その組成物の全固形分の40~90質量を構成する。本発明の液状カチオン性澱粉とポリビニルアミンとのブレンド組成物は、活性ポリマー基準で55~90質量のポリビニルアミンに対して、活性澱粉基準で10~45質量の液状カチオン性澱粉の比率で、液状カチオン性澱粉及びポリビニルアミンを含むことができる。好適なブレンド物は、活性ポリマー基準で60~80質量のポリビニルアミンに対して、活性澱粉基準で約20~40質量の比率の液状カチオン性澱粉を含むことができる。他の好適なブレンド物は、活性ポリマー基準で65~80質量のポリビニルアミンに対して、活性澱粉基準で約20~35質量の比率の液状カチオン性澱粉を含むことができる。最も好適なブレンド物は、活性ポリマー基準で70~80質量のポリビニルアミンに対して、活性澱粉基準で20~30質量の比率の液状カチオン性澱粉を含むことができる。本発明において使用されるポリビニルアミンは、好ましくは、ビニルアミンホモポリマーすなわち、ポリビニルアミン、完全又は部分的に加水分解されたポリビニルホルムアミド、ビニルアミンコポリマー、ビニルアミンターポリマー、及びアクリルアミドポリマー又は重合後化学的に変性されたビニルアミン含有ポリマーのホフマン変性HoffmannModificationによって製造されたビニルアミンホモ-及びコポリマーから成る群から選択される。本発明のブレンド物において使用される完全に加水分解されたポリビニルホルムアミドホモポリマーは、好適なポリビニルアミンである。本発明において、ビニルアミンコポリマーが、液状澱粉と有用な安定な組成物を形成するのに使用され得ることは想定される。本発明において使用される好適なポリビニルアミン類は、ポリビニルアミンホモポリマー、ポリビニルホルムアミドを完全に加水分解した製品である、Hercobond登録商標6363HerculesIncorporated社製、ウィルミントン、デラウェア州、米国、及びポリビニルホルムアミドを50加水分解した製品である、Hercobond登録商標6350HerculesIncorporated社製、ウィルミントン、デラウェア州、米国である。本発明で使用される液状カチオン性澱粉は、好ましくはワキシーメイズwaxymaize澱粉から調製される。本発明のいくつかの実施形態において、使用される液状カチオン性澱粉は、好ましくは、3-クロロ-2-ヒドロキシプロピルトリメチルアンモニウムクロリドを用いるカチオン化変性によってワキシーメイズ澱粉から調製され、その製品の窒素含有量は、0.1~2.5の範囲をとることができ、好ましくは0.1~2.0の範囲をとることができる。好適な澱粉製品は、20~30の固形分を有し、高粘度で、アルカリ性又は酸性のpHでの保管において安定である。例えば、これに限定されないが、Redibond登録商標5000シリーズNationalStarch社製、ブリッジウォーター、ニュージャージー州、米国、Stalok登録商標280TateLylePLC社製、ロンドン、英国、Vector登録商標SC20157Roquette社製、LestremCedex、フランス、及びDynasol登録商標300InternationalAdditiveConceptsInc.社製、シャーロット、ノースカロライナ州、米国が挙げられる。液状カチオン性澱粉を調製するのに用いられてもよい適用可能な澱粉ベースは、高いアミロペクチン含有量と非常に低いアミロース含有量を有する他の植物資源に由来してもよい。本発明において、酵素的に加水分解された澱粉は使用されない。本発明において使用される好適なカチオン性澱粉中の窒素含有量は、約0.01~2.5の範囲内であり、好ましくは0.01~2.0の範囲内であり、より好ましくは0.1~1.8の範囲であり、最も好ましくは0.2~1.0の範囲内である。本発明の一形態において、組成物は、ビニルアミンホモポリマー、及び完全又は部分的に加水分解されたポリビニルホルムアミドから成る群から選択されるビニルアミンポリマーを含み、且つワキシーメイズ由来の液状カチオン性澱粉を含む。液状澱粉の固形分量は、好ましくは10~40の範囲内であり、より好ましくは15~35の範囲内であり、最も好ましくは20~30の範囲内である。液状澱粉の固形分量は、質量で、活性澱粉含有量と等しい。液状澱粉の粘度は、好ましくは、1,000~30,000cpsの範囲内であり、好ましくは、2,000~20,000cpsの範囲内であり、より好ましくは、2,000~15,000cpsの範囲内であり、最も好ましくは、3,000~12,000cpsの範囲内である。本発明において使用されるポリビニルアミンは、好ましくは1,000~2,500,000の範囲の分子量を有し、より好ましくは3,000~2,000,000の範囲の分子量を有し、最も好ましくは5,000~500,000の範囲の分子量を有する。活性澱粉は、好ましくは、澱粉-ポリビニルアミンのブレンド組成物中の全活性成分基準で10~50質量の範囲内であり、より好ましくは15~35質量の範囲内であり、最も好ましくは、澱粉-ポリビニルアミンのブレンド組成物中の全活性成分基準で20~30の範囲内である。そのブレンド物澱粉-ポリビニルアミンのブレンド組成物中の全活性成分に基づいて中に、35質量以下の澱粉活性成分があることが好ましく、そのブレンド物中に30質量以下の澱粉活性成分があることがより好ましい。組成物中の澱粉及びポリビニルアミンの活性成分の合計質量は、その組成物の全固形分の少なくとも40を構成し、好ましくは少なくとも50を構成し、より好ましくは少なくとも60を構成する。澱粉及びポリビニルアミンのすべて合計された活性成分は、通常、その組成物の全固形分の90質量以下であり、40~90とすることができ、又は50~70とすることができる。水性の液状カチオン性澱粉/ポリビニルアミンのブレンド物は、所定の濃度及び所定のポリビニルアミン/澱粉比率で、ポリビニルアミン溶液製品と液状カチオン性澱粉とを混合することにより製造することができる。本明細書で説明される液状カチオン性澱粉/ポリビニルアミン組成物のブレンド物の実際の処方は、それらの水性の組成物をともに混合し、任意選択で、最終濃度が約5.0~30.0質量、好ましくは10~18質量、もっとも好ましくは12~15質量の活性成分量になるように場合によっては追加の水を混ぜ合わせることを含む。ポリビニルアミンと液状カチオン性澱粉製品のブレンド物は、通常、ポリビニルアミン溶液に澱粉製品をゆっくり添加することにより行われる。ブレンド物は、同様の条件下で、液状カチオン性澱粉にポリビニルアミンを添加することによって調製されることもでき、また、オンラインミキサーを使用する連続工程によって調製されることもできる。ブレンド工程の好ましい温度は、10~70°Cの範囲内であり、より好ましくは23~60°Cの範囲内であり、最も好ましくは30~50°Cの範囲内である。ブレンド物は、それから酸又はアルカリを使用して好ましいpHに調整される。ブレンド組成物の適切なpH条件は、澱粉材料の望ましくない分解を抑制できる。低いpHでは、澱粉分子が加水分解され、一方、ブレンド物の高いpHは、保管中の化学的な分解を引き起こす。例えば、澱粉分子に付加されているヒドロキシプロピルトリメチルアンモニウム基の分解は、不都合なpH条件下で起こりうる。緩衝剤は、澱粉の加水分解を防止するために使用され得る。こうした理由のため、ブレンド物のpHは、好ましくは3~11の範囲内であり、より好ましくは5~9の範囲内であり、最も好ましくは6~8の範囲内である。ブレンド工程において、材料は通常、pH調整の後に5~30分間、ブレンド物が均一になるまで混合される。より長い混合時間が適用されることもできる。ブレンド組成物は、保管中、重大な物理的変化を生じずに23°Cで3か月間、及び40°C又は50°Cで30日間良好な安定性を示し、つまり、わずかな粘度の変化20未満の変化しか生じす、目視で確認できる相分離がなかった。ブレンド物中の液状カチオン性澱粉に対するポリビニルアミンの比率は、粘度の安定性にほとんど影響を有しない。好適なブレンド物の粘度は25°Cで500~4000cpsの範囲内である。液状カチオン性澱粉の約30質量の活性成分と、Hercobond登録商標6363の約70質量の活性成分とのブレンド組成物の粘度は、25°Cで500~4000cpsの範囲内であり、異なるサプライヤーからの澱粉製品の原材料によって異なる。ブレンド組成物は、23°Cから-35°C0°Cより下に35°Cまでの温度変化の3サイクルを通す凍結溶融でも安定であり、相分離及び澱粉の劣化が生じない。液状カチオン性澱粉及びポリビニルアミンの組成物は、一般的に、製紙装置のウェットエンドで一定量利用されて、要求される乾燥強度及び濾水特性をもたらす。その製品の活性成分の量は、乾燥繊維の質量に基づいて0.01~1質量であり、好ましくは、0.02~0.5であり、最も好ましくは0.05~0.3である。この範囲内において、使用される的確な量は、利用されるパルプの種類、個別の操作条件、及び特に紙が使用される最終用途に左右される。本発明の組成物は、乾燥強度増強剤及び濾水性補助剤として、リサイクルライナーボードの製造において、100リサイクル繊維とともに利用して、機械生産性を向上させることができる。それらはまた、同じ目的で、製紙工業において使用される工程の様々な方法によって調製された、原木の硬材又は軟剤の繊維、漂白及び未漂白の硫酸塩クラフト繊維、漂白及び未漂白の亜硫酸塩繊維、漂白及び未漂白のソーダ繊維、中性亜硫酸塩半化学繊維、化学砕木繊維、砕木繊維、並びにこれらの繊維の組み合わせを含むセルロース繊維とともに利用され得る。理論に制約されることを望むことなく、カチオン性澱粉及びポリビニルアミンのブレンド物が、2分子間の物理的相互作用又は複合体を作り出すことと考えられる。水溶液中での巨大分子のコンフォメーションは、固体基材との反応性及び対象とする目的のための相対的な性能に影響することが知られている。比較的濃縮された溶液における一定の時間ブレンドする工程は、特徴的な特性を有する新しいコロイドを作り出す。この物理的相互作用は、その新しい組成物が製紙設備で混合されるときに保持されると考えられる。ブレンド組成物の添加は、2成分の同じ設備への独立した添加に比べて、相乗的な乾燥強度及び濾水性の効果をもたらす。本発明の他の形態は、乾燥強度及び濾水性用途以外の、様々な製紙及び水処理におけるカチオン性澱粉及びポリビニルアミンの組成物の使用である。本発明のブレンド組成物が使用され得る用途は、使用されるポリビニルアミンの種類、組成物中の液状澱粉の割合、及びカチオン性澱粉の窒素含有量に依存する。例えば、部分的に加水分解されたポリビニルホルムアミドのホモポリマー、Hercobond登録商標6350又はHercobond登録商標6330、及び多量の澱粉>40質量の活性澱粉で調製された組成物は、製紙においてピッチ及び粘着性制御剤として効果的な材料になり得る。本発明の組成物は、製紙における他の添加剤と組み合わせて使用して、紙の乾燥強度特性及び機械生産性を向上させることができる。本発明のブレンド組成物と組み合わせて使用され得る添加剤は、カチオン性、アニオン性、両性、又は非イオン性の合成又は天然のポリマーであり得る。例えば、本発明のそのポリマーは、カチオン性又は両性のポリアクリルアミド製品とともに使用して、紙製品の強度特性を向上させることができる。本発明の組成物はまた、ポリアクリル酸、アクリルアミド及びアクリル酸のコポリマー、又はCMC等のアニオン性ポリマー;架橋されたポリアミドアミン、ポリジアリルジメチルアンモニウムクロリド、又はポリアミン等のカチオン性ポリマー;と組み合わせて使用して、高分子電解質複合物を形成し、紙製品の強度特性を向上させることもできる。本発明の組成物は、グリオキシル化ポリアクリルアミド、アルデヒドセルロース、及びアルデヒド官能性多糖類等の重合体のアルデヒド官能性化合物と組み合わせて使用されることもできる。クレイ、タルク、二酸化チタン、炭酸カルシウム等の無機化合物、顔料、着色剤、内部サイジング材料、ロジン、ミョウバン等、及び硫酸カルシウムは、本発明の組成物とともに製紙工程に加えられてもよく、製紙工程及び紙製品の品質を改善させる。それぞれの組成物又は異なる組成物のどんな組み合わせも、本発明の組成物とともに適用されてよく、また、本発明のポリマーの適用の連続する前後に適用されてもよい。ブレンド組成物は、1又は2以上の酵素とともに使用して、紙強度及び機械生産性を向上させてもよい。そうした酵素には、セルラーゼ、ヘミセルラーゼ、プロテアーゼ、β-グルコシダーゼ、リパーゼ、エステラーゼ、及びペクチナーゼ等の加水分解酵素;ペクテートリアーゼ等のリアーゼ;並びにラッカーゼ、グルコースオキシダーゼ、及びペルオキシダーゼ等の酸化還元酵素が含まれる。ブルックフィールドBrookfield粘度BVをDV-E又はDV-II粘度計BrookfieldViscosityLab社製、ミドルボロ、マサチューセッツ州を使用して測定した。選択したスピンドル3番をその装置に取り付け、30RPMの速度に設定した。反応溶液を特定の固形分量で調製した。空気の気泡を取り込まないように、ブルックフィールド粘度スピンドルを注意深くその溶液中に差し込み、次に上述した速度で3分間、24°Cで回転させた。単位はセンチポアズcpsである。本発明の組成物における活性ポリマー、活性成分量、活性成分固形分、又は活性成分は、乾燥量基準で、そうした組成物を形成するのに用いた全ての活性成分の溶液中の、パーセントで表した合計質量を表す。例えば、N-ビニルホルムアミドはポリビニルアミンのモノマー前駆体であり、71.1の分子量を有する。そのため、11.7gのN-ビニルホルムアミドから調製されたポリマーを含む100gのポリビニルアミンHercobond登録商標6363溶液は、11.7の活性ポリマーを有する。液状澱粉製品中の活性澱粉含有量は、質量における液状澱粉の固形分量と等しい。Hercobond登録商標6363及びRediBond登録商標533072:28の組成物は、72質量のHercobond登録商標6363の活性ポリマーと、28質量の液状カチオン性澱粉の活性成分とのブレンド生成物を示す。一例として、72質量:28質量の比率の100gのブレンド組成物にとって、全活性成分、又は製品の活性成分、又は活性成分量、又は活性成分固形分が10である場合、そのブレンド組成物は、7.2gのビニルホルムアミド及び2.8gのカチオン性澱粉の活性成分から調製されたポリビニルアミンポリマーを含む。[実施例1]この実施例は、本発明で利用されたポリビニルアミン-カチオン性澱粉組成物のブレンド物の調製における液状カチオン性澱粉及びポリビニルアミンの使用を説明する。Prequel登録商標500130.7g、30、HerculesIncorporated社製、ウィルミントン、デラウェア州、米国をポリビニルアミンHercobond登録商標6363、861.5g、11.7活性ポリマー、HerculesIncorporated社製、ウィルミントン、デラウェア州、米国に、撹拌しながら24°C、10分間で添加し、その混合物のpHを、36HClを用いて7.0に調整した。得られた配合物をその配合物が均一になるまで10分間撹拌した。得られたブレンド物は、13.8の活性成分固形分を含んでいた。溶液粘度は1740cpsであった。そのブレンド配合物は、外観が僅かに濁っていたが、均一で分離はなかった。表1中の実施例1-1~1-7及び1-9並びに比較例1-8は、様々な液状カチオン性澱粉及び/又は様々なポリビニルアミン/澱粉活性成分比率を用いて、上述した実施例1に記載されたとおりにして調製したブレンド配合物である。水性の液状カチオン性澱粉は、窒素含有量が1.0のNational543690NationalStarch社製、ブリッジウォーター、ニュージャージー州、米国、Stalok登録商標280TateLylePLC社製、ロンドン、英国、窒素含有量が0.33のRediBond登録商標5330、Vector登録商標SC20157Roquette社製、LestremCedex、フランス、及び窒素含有量が0.3のDynaSol登録商標308InternationalAdditiveConceptsInc.社製、シャーロット、ノースカロライナ州、米国である。[評価例2]この評価例は、Hercobond登録商標6363及びRedibond登録商標5330のブレンド組成物の40°C、1月間での粘度安定性の結果を示す。表2に示したように、ポリビニルアミン-液状カチオン性澱粉のブレンド配合物は、40°Cで1月間安定であり、30日間にわたって著しい粘度の増加はなかった。その組成物は、この試験の最後の時点で、均一で相分離はなかった。ブレンド組成物はまた、凍結溶融安定性を示し、室温から-30°Cまでの温度の3サイクルの変化の後でも相分離が生じなかった。[評価例3]この評価例は、製紙用途における乾燥強度増強剤としてのブレンド組成物の様々な評価を示す。この評価例において、上述した実施例のブレンド物を用いて調製した紙の乾燥強度は、市販の標準の乾燥強度増強用ポリビニルアミン製品である、Hercobond登録商標6363及びHercobond登録商標6350と比較した。ライナーボード紙を、製紙機械を用いて製造した。紙パルプは、100リサイクルされた中間体であり、50ppmの硬さ、25ppmのアルカリ度、2.5のGPC登録商標D15F澱粉TateLylePLC社製、ロンドン、英国及び2000μS/cmの伝導度であった。その系のpHは7.0であり、保管温度である52°Cでのパルプの濾水度フリーネスは、約380CSFであった。坪量は、100lbs/3000ft2であった。上述した実施例で調製したポリビニルアミン-澱粉ブレンド物を、乾燥紙パルプに対して0.3質量の活性ポリマーの割合で、製紙機械のウェットエンドに乾燥強度増強剤として添加した。他の示唆がない限り、Stalok登録商標300両性澱粉TateLylePLC社製、ロンドン、英国、及びPerForm登録商標PC8713凝集剤HerculesIncorporated社製、ウィルミントン、デラウェア州、米国をウェットエンドに添加し、乾燥ミューレン破裂DryMullenBurst、乾燥引張強度、STFIショートスパンshort-span圧縮、及び湿潤引張強度試験を、乾燥強度増強効果を調べるために用いた。表3は、基準としてのHercobond登録商標6363と比較して、Hercobond登録商標6363/種々の液状カチオン性澱粉のブレンド組成物の範囲を示す。ミューレン破裂試験において、より大きな数値はより優れた性能を示す。表3において、データは、乾燥紙パルプに対して0.3質量のブレンド配合物を用いて評価した。これらのデータは、ポリビニルアミンであるHercobond登録商標6363の全体にわたる性能が、そのポリマーを所定の比率と条件で澱粉とブレンドすることにより改善できることを示している。この結果は、紙の乾燥強度増強剤としての使用において、このブレンド物の相乗的な効果を示唆している。低コストなカチオン性澱粉の添加は、Hercobond登録商標6363の同量の活性成分と比べた場合に、ブレンド組成物の全体にわたるコストを下げ、ほぼ同等の6未満の差異向上した乾燥強度効果をもたらす。ブレンド配合物を用いて調製したリサイクルライナーボードの湿潤引張強度は、Hercobond登録商標6363の同じ活性成分基準と比べて、10~20低下した。この利点は、より低い湿潤引張強度を有するリサイクルライナーボードは、より良好な再パルプ化性能を有することである。表4は、2つの異なる用量で、基準としてのHercobond登録商標6363と比べて、Hercobond登録商標6363/Prequel登録商標50075/25のブレンド組成物の乾燥強度性能を示す。今回、OptiPlus登録商標1030両性澱粉NationalStarch社製、ブリッジウォーター、ニュージャージー州、米国を、Stalok登録商標300カチオン性澱粉TateLylePLC社製、ロンドン、英国に代えて添加し、同様に乾燥パルプの0.5で使用した。ミューレン破裂試験において、より大きな数値はより優れた性能を示す。これらのデータは、再び、2つの異なる用量及び同じ活性成分基準で、ポリビニルアミンであるHercobond登録商標6363を上回るブレンド配合物の湿潤引張強度を低下させる、改善された性能を示した。表5は、Stalok登録商標300両性澱粉TateLylePLC社製、ロンドン、英国及びPerForm登録商標PC8713凝集剤AshilandInc.社製を用いずに、リサイクルパルプ製ライナーボードの製造における、基準としてのHercobond登録商標6363と比べた2種のHercobond登録商標6363/Redibond登録商標5330組成物の乾燥強度性能を示す。このデータは、乾燥紙パルプに対する0.3質量の活性ポリマーを用いて評価した。ミューレン破裂試験において、より大きな数値はより優れた性能を示す。これらのデータは、Hercobond登録商標6363と比べて、ミューレン破裂及びSTFI試験において、72/28のポリビニルアミン-カチオン性澱粉比率でブレンド組成物の同等又はより優れる乾燥強度特性を示す。僅かに多い量の液状カチオン性澱粉で、同じ製紙条件下においてミューレン及びSTFIは両方とも6未満低下した。多量の液状カチオン性澱粉で、湿潤引張強度もまた低下した。[評価例4]この評価例は、製紙用途における濾水性及び歩留用補助剤としての上記のブレンド組成物の評価結果を示す。上述した実施例におけるブレンド組成物の濾水性効果及び歩留/固着剤特性を、カナダ標準濾水CanadianStandardFreeness、CSF試験法及び吸引濾水試験VaccumDrainageTest、VDTを用いて、Hercobond登録商標6363及びブランクと比較した。吸引濾水テストVDTにおいて、種々の濾過の参考文献例えば、Perry’sChemicalEngineer’sHandbook、第7版McGraw-Hill、ニューヨーク、199918~78ページを参照に記載されている通りのブーフナー漏斗試験と同様に装置を組み立てた。VDTは、300mlのマグネチックGelman濾過漏斗、250mlの目盛り付きシリンジ、着脱コネクタ、ウォータートラップ、並びに真空計及びレギュレータを備える真空ポンプで構成される。VDT試験は、最初に真空を10インチHgに設定し、漏斗をシリンダー上に適切に置くことによって行った。次に、250gの0.5質量の紙料をビーカーに投入し、次いで、処理プログラムによって必要とされる添加剤例えば、澱粉、ビニルアミン含有ポリマー、凝集剤を、オーバーヘッドミキサーで与えられる撹拌下で紙料に添加した。次いで、紙料を濾過漏斗中に注ぎ入れ、真空ポンプを作動させ、同時に、ストップウォッチを始動させた。濾水効果は、230mlの濾液を得るために必要な時間として記録する。2回の濾水試験の結果を標準化し、ブレンド組成物を含まなかった系に対する実測した濾水性能のパーセントとして表した。表6において、Hercobond登録商標6363/Prequel登録商標50075/25を、Hercobond登録商標6363と比較して、CSF試験による濾水性能の評価をした。この試験は、乾燥パルプに基づく2つの異なる用量で行われた。Hercobond登録商標6363のサンプルと比較してより高いCSFの濾水度が、より良好な性能を表す。この評価は、Hercobond登録商標6363/Prequel登録商標50075/25のブレンド組成物の0.30の活性樹脂用量が、添加剤を含まないパルプに対するHercobond登録商標6363の改善効果を超えて、約10のさらなるパルプの濾水性能の改善をもたらした。0.15の活性成分用量では、ブレンド組成物はより効果は低いが、Hercobond登録商標6363と同様の濾水性能である。表7は、上述した試験を用いて、標準としてのHercobond登録商標6363に対して、Hercobond登録商標6363/液状カチオン性澱粉組成物の一連のVDT吸引濾水性データを示す。より短い濾水時間VDTは、より良好な濾水性能を示す。全ての実施例及び比較例において、活性成分の用量は0.30である。VDTデータは、リサイクルパルプの濾水性を改善している点で、液状カチオン性澱粉製品とポリビニルアミンとの相乗効果の反映を示唆している。ブレンド物中に50の澱粉活性成分がある1例を除いて、全てのブレンド組成物がHercobond登録商標6363よりも速く濾過された。[評価例5]濾液の濁度を測定し、ブレンド組成物の固着特性を評価した。それぞれの実施例の添加剤の活性成分の合計用量は、0.3とした。評価は、VDT試験から得られた濾液を用いて行った。濁度データFAU値を表8にまとめて、組成物の固着特性は、化学処理をしていないブランクに対する濁度で表した。より低いパーセントが、固着剤としてより効果的な組成物である。この評価は、この組成物が製紙において不純物制御用添加剤として使用され、ピッチ及び粘着物を制御できることを示している。"